(57)【要約】  サンドイッチパネルに使用する火炎遮断材料が提供される。火炎遮断材料は、少なくとも部分的に膨張剤を含浸させた弾性体の多孔質材料を含む。内壁用のパネル、および内壁もまた提供され、石膏ボードなどの２枚の実質的に平行なボードの間に配設された火炎遮断材料を含む。内壁を貫通する敷設貫通部を設ける方法も提供される。
2019525030.tif 000002
【特許請求の範囲】
【請求項１】
内壁用のサンドイッチパネルに使用する火炎遮断材料であって、少なくとも部分的に膨張剤を含浸させた弾性体の多孔質材料を含む、火炎遮断材料。
【請求項２】
細長い支持材を伴うストリップの形態である、請求項１に記載の火炎遮断材料。
【請求項３】
前記弾性体の多孔質材料は、発泡体、不織布、および／または繊維体を含み、前記膨張剤を含む含浸剤を備えている、請求項１または２に記載の火炎遮断材料。
【請求項４】
前記含浸剤は、少なくとも１つの液状媒体と、前記含浸剤の固形成分を前記発泡体材料に結合させるための結合剤とを含み、前記膨張剤は膨張性黒鉛を含む、請求項３に記載の火炎遮断材料。
【請求項５】
前記含浸剤は、水４０〜６０％、および／または結合剤２５〜３５％、および／または膨張性黒鉛１５〜２５％の割合を有する、請求項４に記載の火炎遮断材料。
【請求項６】
前記液状媒体は水であるか、もしくは水を含有し、および／または前記液状媒体は溶媒、特に有機溶媒を含有する、請求項４または５に記載の火炎遮断材料。
【請求項７】
前記結合剤はアクリル系結合剤である、請求項４〜６のいずれか１項に記載の火炎遮断材料。
【請求項８】
前記含浸剤はリン酸含有化合物を含有する、請求項３〜７のいずれか１項に記載の火炎遮断材料。
【請求項９】
前記リン酸含有化合物はリン酸塩、好ましくはポリリン酸塩である、請求項８に記載の火炎遮断材料。
【請求項１０】
前記ポリリン酸塩はポリリン酸アンモニウムである、請求項９に記載の火炎遮断材料。
【請求項１１】
前記弾性体の多孔質材料は、１０〜１００孔／リニアインチ（ｐｐｉ）、好ましくは２０〜８０ｐｐｉの間隙率を有する、請求項１〜１０のいずれか１項に記載の火炎遮断材料。
【請求項１２】
前記弾性体の多孔質材料は、網状発泡体材料、好ましくは網状ＰＵ柔軟発泡体である、請求項１〜１１のいずれか１項に記載の火炎遮断材料。
【請求項１３】
前記弾性体の多孔質材料は発泡体を含み、前記発泡体は、２０００μｍ〜７０００μｍ、好ましくは３０００μｍ〜６０００μｍ、特に好ましくは３４００μｍ〜５６００μｍのセルサイズを有する、請求項１〜１２のいずれか１項に記載の火炎遮断材料。
【請求項１４】
隙間を画定する２枚の平行なボードを含む、建物の内壁用のパネルであって、前記隙間には、火炎遮断材料を含む断熱材が充填され、前記火炎遮断材料は、膨張剤を少なくとも部分的に含浸させた弾性体の多孔質材料を含む、パネル。
【請求項１５】
前記断熱材は前記火炎遮断材料から構成される、請求項１４に記載のパネル。
【請求項１６】
前記膨張剤は、黒鉛、ポリリン酸塩、メラミン、ペンタエリトリトール、二酸化チタン、およびバーミキュライト断熱材、のうちの少なくとも１つを含む、請求項１４または１５に記載のパネル。
【請求項１７】
前記膨張剤は黒鉛を含む、請求項１４〜１６のいずれか１項に記載のパネル。
【請求項１８】
前記膨張剤は黒鉛およびポリリン酸アンモニウムを含む、請求項１４〜１７のいずれか１項に記載のパネル。
【請求項１９】
前記弾性体の多孔質材料は、連続気泡発泡体または不織布材料を含む、請求項１４〜１８のいずれか１項に記載のパネル。
【請求項２０】
前記弾性体の多孔質材料は、ポリウレタン（ＰＵ）連続気泡発泡体を含む、請求項１４〜１９のいずれか１項に記載のパネル。
【請求項２１】
前記弾性体の多孔質材料の、前記膨張剤に対する重量比は、１：０．２〜１：６、好ましくは１：１〜１：３である、請求項１４〜２０のいずれか１項に記載のパネル。
【請求項２２】
前記火炎遮断材料の少なくとも１つの主面は、煙を透過させないコーティングを含む、請求項１４〜２１のいずれか１項に記載のパネル
【請求項２３】
前記ボードの一方または両方は石膏ボードである、請求項１４〜２２のいずれか１項に記載のパネル。
【請求項２４】
隙間を画定する２枚の平行なボードを含む建物の内壁であって、火炎遮断材料が前記隙間を充填し、前記火炎遮断材料が、膨張剤を含浸させた弾性体の多孔質材料を含む、建物の内壁。
【請求項２５】
建物の内壁を貫通する敷設貫通部を設ける方法であって、
−  建物の内壁を提供するステップであって、前記壁の少なくとも一部が、２枚のボードと、前記ボードの間に配設された火炎遮断材料とを含み、前記火炎遮断材料は、膨張剤を含浸させた弾性体の多孔質材料を含む、ステップと、
−  前記敷設貫通部の位置で前記ボードを切り取って、前記火炎遮断材料を露出させるステップと、
−  露出した前記火炎遮断材料を切り開くステップと、
−  敷設要素を前記火炎遮断材料に貫通させて押込み、前記壁の一方の側から他方の側へ横断させるステップと、
−  マスチックまたは他の充填材を適用して、前記ボードの縁部まで再充填するステップと
を含む、方法。
【発明の詳細な説明】
【技術分野】
【０００１】
本発明は、壁を貫通するケーブル、導管、またはパイプなどで作られた貫通部が設けられたときに、屋内の隔壁の防火性を良好にすることに関する。
【背景技術】
【０００２】
本発明との関連における火炎遮断は、火災のときに、建造物内の分離した区画を維持することに関する。火の影響を受けない領域にいる人が、火が広がる前に建物から脱出するための時間をより長く与えるために、各区画は、煙、熱、および炎に対して互いから封止されているべきである。
【０００３】
火炎遮断製品は、各区画間の隙間、建物要素（床、壁、屋根）間の隙間と、導管、管、またはケーブルのための貫通部など、建物要素内の隙間との両方、およびドアとその枠との間の空間を封止するために提供される。
【０００４】
従来、２通りの技術が存在する。封止材、マスチック、および防火バット（fire batt）などの受動的技術は、恒久的に火に抵抗し、変わることなく火災条件に抵抗するよう設計される。膨張テープまたは管用カラーなどの事後対応型技術は、膨張コーティングと同じように、加熱されると膨張して、通常、非火災条件では開いている隙間を充填するよう設計される。
【０００５】
本発明は、内壁を隔てるときに実施される事後対応型技術に関する。
【０００６】
防火区画間を隔てる内壁は、防火断熱材のスラブを挟んだ２枚の石膏ボードから作られることが多い。
【０００７】
これらのタイプの壁に、（ケーブルおよび管用の）敷設貫通部（service penetration）が設けられるとき、設置者は、石膏ボードおよび断熱材にドリルで穴を開けて断熱材を取り除き、例えば管用カラー、バンド、バット、および／またはマスチックなど、ある種の複雑な防火手段を適合させなければならない。適合させる特定のタイプの火炎遮断は、貫通部の正確な性質に依拠し、単一の作業に２つ以上のタイプを必要とすることがある。穴は、防火防煙としなければならず、貫通部が可燃性であるかまたは火に溶ける場合、選択される解決手段は、貫通部が火災中に燃えるかまたは溶けるときに残された穴も閉じなければならない。
【０００８】
バットは、防煙壁としてマスチックをコーティングした鉱物綿繊維から作られた、不燃性ボードである。それらは通常、標準サイズで供給された後、現場で適切なサイズおよび形状に切断される。マスチックおよび封止材は、膨張性であっても、または膨張性のない単なる耐火性であってもよい。
【０００９】
膨張して閉鎖することが必要となる、より複雑な適用には、機械的解決手段が使用され得る。例えばケーブル鞘管は、膨張性材料のライニングを施された鋼殻である。これは壁の中に開けられた穴の中に配置され、ケーブルおよび／または管が貫通して供給される。第２の封止方法が共に使用されることが多く、それによってアセンブリ全体が防火防煙となる。
【００１０】
予め成形された枕体（pillow）には、繊維および膨張性材料の柔軟な混合物が充填されており、その枕体が貫通部の周りに単純に詰め込まれる。予め成形された発泡体のブロックを使用してもよい。
【００１１】
したがって敷設貫通部を設ける場合、内壁の良好な防火性を実現するために、様々な敷設貫通部に容易に使用されて、いくつもの別の防火手段を必要としない、内壁のための簡易な火炎遮断製品が望まれている。
【発明の概要】
【００１２】
本発明は、内壁用のサンドイッチパネルに使用する火炎遮断材料を提供する。この火炎遮断材料は、少なくとも部分的に膨張剤を含浸させた弾性体の多孔質材料を含む。
【００１３】
いくつかの実施形態において、火炎遮断材料は、細長い支持材を伴うストリップの形態であってよい。
【００１４】
好ましくは、弾性体の多孔質材料は、発泡体、不織布、および／または繊維体を含み、膨張剤を含む含浸剤を備えている。
【００１５】
好ましくは、含浸剤は少なくとも１つの液状媒体と、含浸剤の固形成分を発泡体材料に結合させるための結合剤とを含み、膨張剤は膨張性黒鉛を含む。好ましくはこの結合剤は、弾性体の多孔質材料の中に含浸させた後に、弾性体の多孔質材料の孔の内部において均一な分散を維持させるよう、黒鉛などの膨張剤を補助する。
【００１６】
好ましくは、結合剤はアクリル系結合剤である。アクリル系結合剤は、良好な接着性、耐水性、および耐劣化性を呈するので、好ましいことがある。
【００１７】
好ましくは、含浸剤はリン酸含有化合物を含む。
【００１８】
好ましくは、リン酸含有化合物はリン酸塩、好ましくはポリリン酸塩である。
【００１９】
好ましくは、ポリリン酸塩はポリリン酸アンモニウムである。
【００２０】
好ましくは、含浸剤はリン酸含有化合物と黒鉛との両方を含む。リン酸塩は、膨張性黒鉛を伴って相乗効果を有し、浸食されにくく、かつ火災条件にある基材から剥離しにくいチャー（char：焦げたもの）を生成することで知られている。ポリリン酸塩、特にポリリン酸アンモニウムが好ましい。
【００２１】
好ましくは、弾性体の多孔質材料は、１０〜１００孔／リニアインチ（ｐｐｉ）、好ましくは２０〜８０ｐｐｉの間隙率を有する。
【００２２】
弾性体の多孔質材料は、好ましくは発泡体材料から生成される。さらに、弾性体の多孔質材料は、例えば発泡体材料、不織布、および／または繊維材料などの複数の材料から構成することもできる。
【００２３】
好ましくは、液状媒体は水であるか、または水を含有する。しかしさらに、液状媒体は液体溶媒であるか、または水と液体溶媒との混合物であってもよい。溶媒は、好ましくは有機溶媒であってもよい。
【００２４】
好ましくは、繊維材料は本体、詳細には、限定ではないが、特にマットおよび／またはプレート、および／またはストリップなどの平坦な本体である。この場合、これらの本体は、鉱物繊維、ガラス繊維、プラスチック繊維、天然繊維、それらの合成物などを含有する材料のグループから選択された材料から作ることができる。フリースが材料として使用される場合、このフリースは、規定の弾力性を有するように、十分大きい材料厚を備える。
【００２５】
この場合、これらの本体がこれらの繊維材料のみから作られることが考えられるが、繊維材料に加えて、限定ではないが、特に結合剤、骨材材料など他の材料が存在することも考えられる。
【００２６】
さらに好ましい一実施形態において、繊維材料は少なくとも部分的に弾性体である。好ましくは、材料の弾性は、規定の圧縮、特に当初の厚さの５０％までの圧縮を想定するとき、少なくとも部分的に、好ましくは当初厚さの少なくとも６０％まで、好ましくは当初厚さの少なくとも７０％まで、好ましくは当初厚さの少なくとも７５％まで、および非常に好ましくは当初厚さの少なくとも８０％までがリセットされる。これらのデータは、特にまだ含浸させていない材料を指す。
【００２７】
一般的に、好ましくはキャリアには弾性および／または伸縮性がある。
【００２８】
好ましくは、弾性体の多孔質材料は、網状の発泡体材料、好ましくは網状のＰＵ柔軟発泡体である。弾性体の多孔質材料が発泡体である場合、好ましくは、１０〜１００孔／リニアインチ（ｐｐｉ）、好ましくは２０〜８０ｐｐｉの間隙率である。
【００２９】
好ましくは、多孔性で柔軟な材料は、発泡体を含む。この発泡体は、２０００μｍ〜７０００μｍ、好ましくは３０００μｍ〜６０００μｍ、特に好ましくは３４００μｍ〜５６００μｍのセルサイズを有する。
【００３０】
好ましくは、含浸剤は、水４０〜６０％、および／または結合剤２５〜３５％、および／または膨張性黒鉛１５〜２５％の比率を有する。
【００３１】
好ましくは、液状媒体は水であるか、もしくは水を含有し、および／または液状媒体は溶媒、特に有機溶媒を含有する。
【００３２】
好ましくは含浸剤は、一旦多孔質で柔軟な材料に含浸すると乾燥し、それによって最終的な製品には多くの液体内容物は残余せず、僅かな量のみが残り得る。
【００３３】
本発明はまた、隙間を画定する２枚の平行なボードを含む、建物の内壁のパネルを提供する。この隙間には、火炎遮断材料を含む断熱材が充填され、この火炎遮断材料は、膨張剤によって少なくとも部分的に含浸させた、弾性体の多孔質材料を含む。
【００３４】
本発明はまた、隙間を画定する２枚の平行なボードを含む、建物の内壁を提供する。火炎遮断材料は隙間を充填する。火炎遮断材料は、膨張剤によって含浸させた弾性体の多孔質材料を含む。
【００３５】
好ましくは、パネルまたは壁内の断熱材は、火炎遮断材料から構成される。本発明の火炎遮断材料は、防火断熱材の追加層の必要性を不要にし得る。しかし、本発明の火炎遮断材料は、２枚のボードの間の断熱スラブと共に使用してもよい。
【００３６】
好ましくは膨張剤は、黒鉛、ポリリン酸塩、メラミン、ペンタエリトリトール、二酸化チタン、およびバーミキュライト断熱材、のうちの少なくとも１つを含む。任意の好適な膨張剤を使用してもよい。火災の際に、膨張剤は膨らみ、化学的および／または物理的変換を経て、建物にいる人が安全に避難するのに十分長い一定の時間の間、熱い気体および炎を遮断する障壁を形成する。
【００３７】
好ましくは、膨張剤は黒鉛を含む。熱いガスに露出されると、黒鉛は膨張して、熱い気体および炎の広がりを一定の時間の間遮断するチャーを形成する。急速かつ比較的低温度で膨張するため、黒鉛は特に好ましい。
【００３８】
好ましくは、膨張剤は黒鉛およびポリリン酸アンモニウムを含む。ポリリン酸アンモニウム（ＡＰＰ）を追加することによって、炎による浸食、および火災条件下における基材からの剥離に対する、チャーの抵抗性を改善することができる。
【００３９】
好ましくは、弾性体の多孔質材料は、連続気泡発泡体または不織布材料を含む。いずれの場合も、弾性体の多孔質材料は、火災からの熱い気体が膨張剤と接触することを可能にして、火災の際に膨張剤が遅延なく膨張し得る。
【００４０】
好ましくは、弾性体の多孔質材料は、ポリウレタン（ＰＵ）連続気泡発泡体を含む。弾性体の多孔質材料がＰＵ連続気泡発泡体である場合、好ましくは、１０〜１００孔／リニアインチ（ｐｐｉ）、好ましくは２０〜８０ｐｐｉの間隙率である。
【００４１】
好ましくは、弾性体の多孔質材料の、膨張剤に対する重量比は、１：０．２〜１：６、好ましくは１：１〜１：３である。
【００４２】
好ましくは、火炎遮断材料の少なくとも１つの主面は、煙を透過させないコーティングを含む。火炎遮断材料が、一定の時間の間、火災の広がりを妨げるのに役立つ一方で、煙を透過させないコーティングは、建物の内壁を通して煙が広がることを妨げるか、または低減させる。煙を透過させないコーティングは、マスチック、金属箔、または別の不透過性材料、好ましくはアクリル系マスチックなど、任意の好適な防煙壁であってもよい。
【００４３】
好ましくは、ボードの一方または両方は石膏ボードである。石膏ボードは、サンドイッチタイプの内壁および壁パネルに好適である。
【００４４】
貫通部は、このようなパネルの任意の箇所で単に石膏ボードを切り取り、火炎遮断材料を切り開き、管またはケーブルを押し込んで通すことにより作ることができる。次に煙の封止は、マスチックを適用して石膏ボードの縁部まで充填し直すことによって、復元することができる。煙の封止を復元させるための複雑な従来技術からの解決手段は、本発明の実施には不要である。
【００４５】
したがって、本発明は建物の内壁を貫通する敷設貫通部を設ける方法も提供する。この方法は以下のステップを含む。
−  建物の内壁を提供するステップであって、壁の少なくとも一部が、２枚のボードと、それらのボードの間に配設された火炎遮断材料とを含み、火炎遮断材料は膨張剤を含浸させた弾性体の多孔質材料を含む、ステップ、
−  敷設貫通部の位置でそれらのボードを切り取って、火炎遮断材料を露出させるステップ、
−  露出した火炎遮断材料を切り開くステップ、
−  火炎遮断材料を貫通させて敷設要素を押込み、壁の一方の側から他方の側へ横断させるステップ、
−  マスチックまたは他の充填材を適用して、ボードの縁部まで再充填するステップ。
【００４６】
これは、容易で広い用途にかなう解決手段である。設置者は、複雑な機械的な火炎遮断製品を選択するのではなく、ただ道具およびマスチックを運ぶだけでよい。
【００４７】
次に本発明の実施形態を、図を参照してより詳細に説明する。
【図面の簡単な説明】
【００４８】
【図１】火災に対応した通常の内部隔壁を示す図である。
【図２】バットおよびマスチックを使用して敷設貫通部を防火防煙にした、従来技術の解決手段を示す図である。
【図３】バットおよびマスチックを使用して敷設貫通部を防火防煙にした、従来技術の解決手段を示す図である。
【図４】鞘管およびラップを使用して敷設貫通部を防火防煙にした、従来技術の解決手段を示す図である。
【図５】枕体を使用して敷設貫通部を防火防煙にした、従来技術の解決手段を示す図である。
【図６】本発明による壁パネルの例を示す図である。
【図７】本発明により防火性にした貫通部を伴う、火災に対応した壁を示す図である。
【発明を実施するための形態】
【００４９】
図１は、サンドイッチパネルタイプの内壁１の通常の構成を示しており、この図では、具体的には鋼製スタッド壁である。２枚の実質的に平行なボード２ａ、２ｂが空洞３を画定し、その内部には断熱材４のスラブが配設されている。断熱材４は、好ましくは防火性である。ボード２ａ、２ｂは、例えば石膏、繊維セメント、石膏ボード、または任意の他の好適なボードタイプであってもよく、それら自体で火災に対応し得る。さらに図１では、鋼製チューブ５が示され、これらは断熱材および石膏ボード用の骨組みとして機能し、構造的支持をもたらす。Ｕ断面、Ｈ断面、またはＬ断面など、チューブ以外の形状も可能であり、それらには穴が開いていてもよい。本発明によると、火炎遮断製品は、空洞３の内部の断熱材スラブ４に加えて、または断熱材スラブ４の代わりに提供され得る。
【００５０】
しばしば、例えば管、ケーブル、または他の所望の敷設物を貫通させるために、貫通部を内壁に作る必要がある。従来技術は、敷設貫通部が火災の急速な広がりを助長しないよう、内壁の防火性を良好にするために、様々な、複雑であることが多い解決手段を提供する。図２〜図５は、従来技術の解決手段が、敷設貫通部を設置した後に防火障壁を復元させる例を示す。
【００５１】
図２および図３は、バットおよびマスチックを使用する解決手段を示す。敷設貫通部５を囲むボード２ａ、２ｂの領域は、バット６で囲まれ、システムはマスチック７を使用して封止されている。図３において、敷設貫通部５は、可燃性断熱材８の層で巻かれている。バットは、防煙壁としてマスチックをコーティングした鉱物綿繊維から作られた不燃性ボードである。それらは通常、標準サイズで供給された後、現場で適切なサイズおよび形状に切断される。マスチックおよび封止材は、膨張性材料であっても、または膨張しない単なる耐火性材料であってもよい。
【００５２】
図４は従来技術の複雑な解決手段を示しており、膨張による閉鎖を必要とする。ケーブル鞘管１１、例えば膨張材料でライニングが施された鋼殻が、両ボード２ａ、２ｂを貫通して壁１に切込んだ穴の中に配置される。ケーブルおよび／または管５は、鞘管１１を貫通して供給されている。ケーブル鞘管１１の鋼殻により、（マスチックで内側を充填したＰＶＣチューブ９、およびバットから切り取った片１０などの追加封止手段によって）内部の膨張材料が、乾式壁の空洞３内ではなく、内向きのみに拡張して敷設貫通部５の周りの隙間を充填できる。この例から明白であるように、様々な構成要素が必要となり、不便でコストが高い。
【００５３】
図５は、防火性を復元させることがどのように床および壁に関連しているかの例を示す。可燃性敷設貫通部５が設けられた床１２が示されている。枕体１３が、敷設貫通部５の周りに詰められている。予め成形された枕体１３には繊維および膨張性材料の柔らかい混合物が充填されており、その枕体１３が貫通部５の周りに単純に詰め込まれる。予め成形された発泡体のブロックも使用され得るが、これらは通常膨張性ではない。
【００５４】
図６は、本発明による壁パネルを示す図である。壁１は、空洞３を画定する、互いに平行に離隔して位置付けられた２枚の石膏ボード２ａ、２ｂを含み、空洞３内には、膨張剤を含浸させた網状発泡体を含む火炎遮断材料１４が提供される。図６は、ボード２ａの下に横たわる防煙壁１５を示している。
【００５５】
敷設貫通部が、本発明の壁を貫通して作られる場合、従来技術の解決手段と比較して防火性を復元させることがはるかに容易になる。図７は、本発明による壁１を示し、その中で敷設貫通部５が両ボード２ａ、２ｂを貫通して壁１の一方の側から他方の側へ到達する。ボード２ａと２ｂとの間の隙間３に位置付けられた火炎遮断材料１４は、弾性体であるので、切り開いて敷設貫通部５を貫通させたときでも、縮んで可能な限り元の形状に戻り、したがって大きい穴にはならない。図７において、火炎遮断材料１４は敷設貫通部５と密着していることが確認できる。防火性の復元、および必要な場合は煙の封止の応急処置（図示せず）には、マスチック（図示せず）のみが必要となる。
【実施例】
【００５６】
この試験は、ＥＮ１３６６−４の一般的原則に従って実行された。１．５ｍ×１．５ｍ×１．５ｍの高炉を、ＩＳＯ８３４セルロシック加熱曲線（cellulosic fire curve）まで加熱して使用した。
【００５７】
この試験では、高炉の１つの垂直壁を試験用供試体に取り替える。次に高炉を加熱し、外面に取り付けられた熱電対で断熱特性を監視する。
【００５８】
断熱不良時間とは、封止領域の外側が（周囲温度＋１４０℃）、本事例では１６０℃に達するまでにかかる時間である。
【００５９】
封止の完全性を視覚的に監視し、封止領域の全体でクラックおよび煙のもれを探す。
【００６０】
貫通部のための２つの穴がある単一の試験片を準備した。試験片は、中央に２００ｍｍ×２００ｍｍの２つの穴を有する、１００ｍｍ厚のサーマライトシールド（Ｔｈｅｒｍａｌｉｔｅ  ｓｈｉｅｌｄ）（登録商標）（発泡コンクリート）ブロックの１５００ｍｍ×１５００ｍｍの壁であった。
【００６１】
本発明を代表する第１の事例において、１つの穴を、本発明の火炎遮断材料である１００ｍｍの垂直厚のスラブで封止して、完全に２００ｍｍ×２００ｍｍ×１００ｍｍの空間に充填した。次にこれに１０ｍｍ径の銅管を押し込んで貫通させた。
【００６２】
詳細には、この試験に使用した本発明の火炎遮断材料は、膨張性黒鉛およびアクリル系結合剤を含浸させたＰＵ発泡体であった。
【００６３】
第２の事例において（Ｓｙｓｔｅｍ−ＺＺ）、１０ｍｍ径の銅管と第２の穴の縁部との間の空間は、市販の２成分ポリウレタン耐火発泡体（2-component Polyurethane fire protection foam）である、Ｚａｐｐ  Ｚｉｍｍｅｒｍａｎｎ  ＧｍｂＨ社から入手可能な、Ｓｙｓｔｅｍ  ＺＺ−Ｆｉｒｅ  ｐｒｏｔｅｃｔｉｏｎ  ｆｏａｍ  ２Ｋ  ＮＥで封止した。これをカートリッジから供給して、空間内で硬化させ、封止部を形成した。
【００６４】
【表１】
2019525030.tif 000003
【００６５】
これは、本発明の火炎遮断材料が、６０分の格付けをもつ市販の製品として使用でき、本試験における２成分ＰＵ発泡体よりも僅かに優れていたことを示している。
【符号の説明】
【００６６】
１  壁
２ａ  ボード
２ｂ  ボード
３  空洞
４  断熱材、断熱スラブ
５  鋼製チューブ、敷設貫通部
６  バット
７  マスチック
８  可燃性断熱材
９  ＰＶＣチューブ
１０  片
１１  ケーブル鞘管
１２  床
１３  枕体
１４  火炎遮断材料
１５  防煙壁
【図１】
2019525030.tif 000004
【図２】
2019525030.tif 000005
【図３】
2019525030.tif 000006
【図４】
2019525030.tif 000007
【図５】
2019525030.tif 000008
【図６】
2019525030.tif 000009
【図７】
2019525030.tif 000010
【国際調査報告】
2019525030.tif 000011
2019525030.tif 000012
2019525030.tif 000013
2019525030.tif 000014
2019525030.tif 000015